(57)【要約】      （修正有）【課題】優れた演色性を有し、菌の増殖抑制が可能な発光装置を提供する。【解決手段】４００ｎｍ以上４１０ｎｍ以下の範囲に発光ピーク波長を有する発光素子１０と、蛍光部材５０とを備え、蛍光部材は、４４０ｎｍ以上４７０ｎｍ以下の範囲に発光ピーク波長を有し、Ｃｌを組成に有しＥｕで賦活されるアルカリ土類リン酸塩を含む第一蛍光体７１と、５００ｎｍ以上５３０ｎｍ以下の範囲に発光ピーク波長を有し、Ｅｕで賦活されるハロゲン含有アルカリ土類ケイ酸塩を含む第二蛍光体７２と、５３０ｎｍ以上６００ｎｍ以下の範囲に発光ピーク波長を有し、Ｃｅで賦活される希土類アルミン酸塩を含む第三蛍光体７３と、６００ｎｍ以上６６０ｎｍ以下の範囲に発光ピーク波長を有し、Ｓｒ及びＣａの少なくとも一方とＡｌとを組成に有しＥｕで賦活されるシリコンナイトライドを含む第四蛍光体７４と、を含む発光装置１００。【選択図】図２
2019062145.tif 000002
【特許請求の範囲】
【請求項１】
４００ｎｍ以上４１０ｎｍ以下の範囲に発光ピーク波長を有する発光素子と、蛍光部材とを備え、
前記蛍光部材は、
４４０ｎｍ以上４７０ｎｍ以下の範囲に発光ピーク波長を有し、Ｃｌを組成に有しＥｕで賦活されるアルカリ土類リン酸塩を含む第一蛍光体と、
５００ｎｍ以上５３０ｎｍ以下の範囲に発光ピーク波長を有し、Ｅｕで賦活されるハロゲン含有アルカリ土類ケイ酸塩を含む第二蛍光体と、
５３０ｎｍ以上６００ｎｍ以下の範囲に発光ピーク波長を有し、Ｃｅで賦活される希土類アルミン酸塩を含む第三蛍光体と、
６００ｎｍ以上６６０ｎｍ以下の範囲に発光ピーク波長を有し、Ｓｒ及びＣａの少なくとも一方とＡｌとを組成に有しＥｕで賦活されるシリコンナイトライドを含む第四蛍光体と、
を含む発光装置。
【請求項２】
前記第一蛍光体が、下記式（１）で示される組成を有するアルカリ土類リン酸塩を含む
請求項１に記載の発光装置。
（Ｃａ,Ｓｒ,Ｂａ）５（ＰＯ４）３（Ｃｌ，Ｂｒ）：Ｅｕ    （１）
【請求項３】
前記第二蛍光体が、下記式（２）で示される組成を有するハロゲン含有アルカリ土類ケイ酸塩を含む請求項１又は２に記載の発光装置。
（Ｃａ,Ｓｒ,Ｂａ）８ＭｇＳｉ４Ｏ１６（Ｆ,Ｃｌ、Ｂｒ）２:Ｅｕ    （２）
【請求項４】
前記第三蛍光体が、下記式（３）で示される組成を有する希土類アルミン酸塩を含む請求項１から３のいずれか１項に記載の発光装置。
（Ｙ，Ｌｕ，Ｇｄ）３（Ａｌ，Ｇａ）５Ｏ１２：Ｃｅ    （３）
【請求項５】
前記第四蛍光体が、下記式（４）で示される組成を有するシリコンナイトライドを含む請求項１から４のいずれか１項に記載の発光装置。
（Ｓｒ，Ｃａ）ＡｌＳｉＮ３：Ｅｕ    （４）
【請求項６】
６００ｎｍから６６０ｎｍの波長範囲における発光強度の最大値が、４４０ｎｍから４７０ｎｍの波長範囲における発光強度の最大値の１．５倍〜１０倍である請求項１から５のいずれか１項に記載の発光装置。
【請求項７】
６００ｎｍから６６０ｎｍの波長範囲における発光強度の最大値が、５００ｎｍから５３０ｎｍの波長範囲における発光強度の最大値の１倍〜２倍である請求項１から６のいずれか１項に記載の発光装置。
【請求項８】
特殊演色評価数Ｒ１２が５０以上である請求項１から７のいずれか１項に記載の発光装置。
【請求項９】
特殊演色評価数Ｒ９からＲ１５の総和が５５０以上である請求項１から８のいずれか１項に記載の発光装置。
【発明の詳細な説明】
【技術分野】
【０００１】
本開示は、発光装置に関する。
【背景技術】
【０００２】
発光ダイオード（以下、「ＬＥＤ」とも記載する。）を用いて白色系の光を発する発光装置として、例えば、青色に発光するＬＥＤと黄色に発光する蛍光体とを組み合わせた発光装置がある。この発光装置は、ＬＥＤの青色光と、その光によって励起された蛍光体による黄色光とが混色することにより白色系の光を発する。このような発光装置では、可視光領域における放射強度が強く発光効率は高いが、青緑色領域及び赤色領域における放射強度が充分に得られない場合がある。そのため照射物の色の見え方（以下、「演色性」と呼ぶ。）に更なる改良の余地がある。
【０００３】
ここで、光源の演色性の評価手順は、ＪＩＳ  Ｚ８７２６によって、所定の反射率特性を有する試験色（Ｒ１からＲ１５）を、試験光源と基準光源とでそれぞれ測色した場合の色差ΔＥｉ（ｉは１から１５の整数）を数値計算して演色評価数を算出して行うと定められている。演色評価数Ｒｉ（ｉは１から１５の整数）の上限は１００である。つまり、試験光源とそれに対応する色温度の基準光源の色差が小さいほど、演色評価数は１００に近づき高くなる。演色評価数のうち、Ｒ１からＲ８の平均値は平均演色評価数（以下、Ｒａとも記載する。）と呼ばれ、Ｒ９からＲ１５は特殊演色評価数と呼ばれる。特殊演色評価数について、Ｒ９は赤色、Ｒ１０は黄色、Ｒ１１は緑色、Ｒ１２は青色、Ｒ１３は西洋人の肌の色、Ｒ１４は木の葉の色、Ｒ１５は日本人の肌の色とされている。
【０００４】
例えば、特許文献１には、光源の演色性を高めるため、ＬＥＤと、緑色から黄色に発光する２種類の蛍光体として例えば、クロロシリケート蛍光体と、Ｙ又はＴｂのガーネット蛍光体とを用いた発光装置が提案されている。また、特許文献２には、さらに演色性を高めるため、緑色から黄色に発光する蛍光体に加え、赤色に発光する蛍光体を用いた発光装置が提案されている。
【０００５】
また、特許文献３には、４００ｎｍ〜４１０ｎｍに光強度の極大を有する光（近紫外光）を照射することで人体に悪影響を及ぼさず、殺菌する表面殺菌方法が提案されている。
【先行技術文献】
【特許文献】
【０００６】
【特許文献１】特表２００３−５３５４７７号公報
【特許文献２】特開２００８−０３４１８８号公報
【特許文献３】特開２０１０−２０７２７８号公報
【発明の概要】
【発明が解決しようとする課題】
【０００７】
本発明は、優れた演色性を有し、菌の増殖抑制が可能な発光装置を提供することを目的とする。
【課題を解決するための手段】
【０００８】
本開示の発光装置は、４００ｎｍ以上４１０ｎｍ以下の範囲に発光ピーク波長を有する発光素子と、蛍光部材とを備え、前記蛍光部材は、４４０ｎｍ以上４７０ｎｍ以下の範囲に発光ピーク波長を有し、Ｃｌを組成に有しＥｕで賦活されるアルカリ土類リン酸塩を含む第一蛍光体と、５００ｎｍ以上５３０ｎｍ以下の範囲に発光ピーク波長を有し、Ｅｕで賦活されるハロゲン含有アルカリ土類ケイ酸塩を含む第二蛍光体と、５３０ｎｍ以上６００ｎｍ以下の範囲に発光ピーク波長を有し、Ｃｅで賦活される希土類アルミン酸塩を含む第三蛍光体と、６００ｎｍ以上６６０ｎｍ以下の範囲に発光ピーク波長を有し、Ｓｒ及びＣａの少なくとも一方とＡｌとを組成に有しＥｕで賦活されるシリコンナイトライドを含む第四蛍光体と、を含む。
【０００９】
本開示の一実施形態によれば、優れた演色性を有し、菌の増殖抑制が可能な発光装置を提供することができる。
【図面の簡単な説明】
【００１０】
【図１】図１は、実施形態１に係る発光装置の概略正面図である。
【図２】図２は、図１の２Ａ−２Ａ線における概略端面図である
【図３】図３は、実施形態１に係る発光装置の変形例の概略正面図である。
【図４】図４は、第一蛍光体（ＣＣＡ）の励起スペクトルを示すグラフである。
【図５】図５は、第二蛍光体（クロロシリケート）の励起スペクトルを示すグラフである。
【図６】図６は、第三蛍光体（ＹＡＧ）の励起スペクトルを示すグラフである。
【図７】図７は、第四蛍光体（ＳＣＡＳＮ）の励起スペクトルを示すグラフである。
【図８】図８は、実施例１及び比較例１の発光スペクトルを示すグラフである。
【図９】図９は、実施例１及び比較例１の発光スペクトルを示すグラフである。
【発明を実施するための形態】
【００１１】
以下、本発明を実施するための形態について説明する。ただし、以下に示す実施の形態は、本発明の技術思想を具体化するための発光装置を例示するものであって、本発明は、以下の発光装置に限定されない。なお、本明細書において色名と色度座標との関係、光の波長範囲と単色光の色名との関係等は、ＪＩＳ  Ｚ８１１０に従う。また、組成物中の各成分の含有量は、組成物中に各成分に該当する物質が複数存在する場合、特に断らない限り、組成物中に存在する当該複数の物質の合計量を意味する。
【００１２】
［発光装置］
本発明の実施形態に係る発光装置１００を図１から図７に基づいて説明する。発光装置１００は、４００ｎｍ以上４１０ｎｍ以下の範囲に発光ピーク波長を有する発光素子１０と、蛍光部材５０とを備える。蛍光部材５０は、蛍光体７０として、第一蛍光体７１、第二蛍光体７２、第三蛍光体７３及び第四蛍光体７４の少なくとも４種を含む。第一蛍光体７１は、４４０ｎｍ以上４７０ｎｍ以下の範囲に発光ピーク波長を有し、Ｃｌを組成に有しＥｕで賦活されるアルカリ土類リン酸塩を含む。第二蛍光体７２は、５００ｎｍ以上５３０ｎｍ以下の範囲に発光ピーク波長を有し、Ｅｕで賦活されるハロゲン含有アルカリ土類ケイ酸塩を含む。第三蛍光体７３は、５３０ｎｍ以上６００ｎｍ以下の範囲に発光ピーク波長を有し、Ｃｅで賦活される希土類アルミン酸塩を含む。第四蛍光体７４は、６００ｎｍ以上６６０ｎｍ以下の範囲に発光ピーク波長を有し、Ｓｒ及びＣａの少なくとも一方とＡｌとを組成に有しＥｕで賦活されるシリコンナイトライドを含む。
【００１３】
特定の発光ピーク波長を有する発光素子１０と、少なくとも４種の特定の蛍光体を含むことで、演色評価数の算出に係る可視光領域の短波側から長波側の極めて広い範囲において発光装置１００の発光スペクトルを基準光源のスペクトルに近づけることができる。これにより、優れた演色性を達成することが可能となる。また、発光素子１０が４００ｎｍ以上４１０ｎｍ以下の範囲に発光ピーク波長を有することで、菌の増殖抑制が可能である。また、発光素子１０の発光強度を上げることにより除菌や殺菌が可能になる。更に、発光素子１０が４００ｎｍ以上４１０ｎｍ以下の範囲に発光ピーク波長を有することで、発光素子が３８０ｎｍより短波長である紫外領域に発光ピーク波長を有する場合よりも、人体に及ぼす影響が少ない安全な発光装置とすることができる。なお、３８０ｎｍより短波長である紫外領域の光では視認することが困難で、発光されているか否かが判別し難いのに対し、４００ｎｍ以上４１０ｎｍ以下に発光ピーク波長を有する発光素子を使用することで発光するか否かの判別がし易く、かつ、色度への影響を極力抑えることができる。
【００１４】
平均演色評価数Ｒａについて、ＣＩＥ（国際照明委員会）は、蛍光ランプが具備すべき演色性の指針を１９８６年に公表している。その指針によれば、使用される場所に応じた好ましい平均演色評価数Ｒａは、一般作業を行う工場では６０以上８０未満、住宅、ホテル、レストラン、店舗、オフィス、学校、病院、精密作業を行う工場などでは８０以上９０未満、高い演色性が求められる臨床検査を行う場所、美術館などでは９０以上とされている。
【００１５】
本実施形態に係る発光装置１００のＲａは、例えば８０以上が好ましく、９０以上がより好ましく、９５以上がより更に好ましい。また発光装置１００の特殊演色評価数Ｒ９からＲ１５はそれぞれ、例えば５０以上であることが好ましく、７０以上がより好ましく、９０以上が更に好ましい。特にＲ１２は、例えば５０以上であることが好ましく、７０以上がより好ましく、９０以上が更に好ましい。また特殊演色評価数Ｒ９からＲ１５の総和（以下、Ｒｔともいう）は、例えば５５０以上であることが好ましく、６００以上がより好ましく、６５０以上が更に好ましい。
【００１６】
発光装置１００が発する光は、発光素子１０の光と、第一蛍光体７１、第二蛍光体７２、第三蛍光体７３及び第四蛍光体７４が発する蛍光との混色光であり、例えば、ＣＩＥ１９３１に規定される色度座標が、ｘ＝０．００から０．６０且つｙ＝０．００から０．５０の範囲に含まれる光とすることができ、ｘ＝０．２５から０．５０且つｙ＝０．２５から０．５０の範囲に含まれる光とすることもできる。また発光装置１００が発する光の相関色温度は、例えば２０００Ｋ以上又は２５００Ｋ以上である。また相関色温度は７５００Ｋ以下又は７０００Ｋ以下である。
【００１７】
発光装置１００は、発光ピーク波長が４００ｎｍ以上４１０ｎｍ以下の範囲内にある窒化ガリウム系化合物半導体の発光素子１０と、発光素子１０を載置する基体４０と、を有する。基体４０は、導電部材と、絶縁性の支持部材と、を有する。導電部材には、例えば、リード及び配線を構成する金属部材が挙げられる。支持部材には、例えば、樹脂及びセラミックス等の公知の材料を用いることができる。
【００１８】
発光装置１００の導電部材は、金属製の第一リード２０及び第二リード３０により形成されている。また、絶縁性の支持部材４２は、樹脂で形成される。第一リード２０と第二リード３０は、一方が正極、他方が負極の外部接続端子として機能する。発光素子１０は、第一リード２０上に載置される。発光素子が金属製の第一リード２０上に載置されることで、発光素子の熱が金属製の第一リードに伝わる。これにより発光装置の放熱性が向上する。また、第一リード２０が側壁部４６と底部４５によって構成される凹部４７を形成してなることが好ましい。発光素子が第一リードの底部４５に載置されることで、発光素子からの光が第一リードの側壁部４６及び／又は底部４５で反射するので、発光装置の光取り出し効率を向上させることができる。
【００１９】
また、第一リード２０及び／又は第二リード３０を支持部材４２の側面から突出させることが好ましい。第一リード２０及び／又は第二リード３０体積が増えることで放熱性を向上させることができる。また、第一リード２０の底部４５の下面が支持部材１２より露出していることが好ましい。このようにすることで、発光装置１００を基板に実装した時に、基板と第一リード２０が接触する面積が増えるので発光装置の放熱性を向上させることができる。
【００２０】
発光素子１０は一対の正負の電極を有しており、その一対の正負の電極はそれぞれ第一リード２０及び第二リード３０とワイヤ６０を介して電気的に接続されている。発光素子１０は蛍光部材５０により被覆されている。蛍光部材５０は例えば、発光素子１０からの光を波長変換する蛍光体７０として第一蛍光体７１、第二蛍光体７２、第三蛍光体７３及び第四蛍光体７４の少なくとも４種の蛍光体と、樹脂部５１と、を含有してなる。
【００２１】
発光素子１０の発光ピーク波長は、４００ｎｍ以上４１０ｎｍ以下の範囲にある。発光素子１０を励起光源として用いることにより、発光素子１０からの光と蛍光体７０からの蛍光との混色光を発する発光装置１００を構成することが可能となる。発光素子１０が４００ｎｍ以上４１０ｎｍ以下の範囲に発光ピーク波長を有することで、菌の増殖を抑制することが可能である。また、４００ｎｍ以上４１０ｎｍ以下の範囲に発光ピーク波長があることで、発光素子が３８０ｎｍより短波長である紫外領域に発光ピーク波長を有する場合よりも、人体に及ぼす影響が少なくない。また、４００ｎｍ以上４１０ｎｍ以下の範囲に発光ピーク波長があることで、発光素子が３８０ｎｍより短波長である紫外領域に発光ピーク波長を有する場合よりも、樹脂材料等の光劣化を低減させることができる。
【００２２】
４００ｎｍ以上４１０ｎｍ以下の範囲における発光装置１００の単位時間当たりのエネルギー量は１０ｍＷ以上６０ｍＷ以下が好ましく、２０ｍＷ以上５０ｍＷ以下であることが好ましく、３０ｍＷ以上４５ｍＷ以下であることがより好ましい。４００ｎｍ以上４１０ｎｍ以下の範囲における発光装置１００の単位時間当たりのエネルギー量が上記範囲にあることで、菌の増殖を抑制し、人体に及ぼす影響を少なくすることができる。尚、発光装置に投入する電力は、例えば０．４Ｗが挙げられる。
【００２３】
発光素子１０の発光スペクトルの半値幅は例えば、３０ｎｍ以下とすることができる。発光素子１０にはＬＥＤなどの半導体発光素子を用いることが好ましい。光源として半導体発光素子を用いることによって、高効率で入力に対する出力のリニアリティが高く、機械的衝撃にも強い安定した発光装置１００を得ることができる。
発光素子は、例えば、窒化物系半導体（ＩｎＸＡｌＹＧａ１−Ｘ−ＹＮ、ここでＸ及びＹは、０≦Ｘ、０≦Ｙ、Ｘ＋Ｙ≦１を満たす）を用いた青色に発光する半導体発光素子を用いることができる。なお、発光装置１００は、少なくとも１つの発光素子１０を備えていればよい。例えば、図３に示すように、発光装置が２つ以上の発光素子１０を備えていてもよい。また、発光装置が２つ以上の発光素子を備えている場合には、一方の発光素子と他方の発光素子とは、同じ発光ピーク波長でもよく、異なる発光ピーク波長を有していてもよい。
【００２４】
蛍光部材５０は、例えば、蛍光体７０と樹脂部５１とを含むことができる。蛍光部材５０は蛍光体７０として、発光素子１０から発せられる光を吸収し、青色に発光する第一蛍光体７１の少なくとも１種と、緑色に発光する第二蛍光体７２の少なくとも１種と、緑色及び又は黄色に発光する第三蛍光体７３の少なくとも１種と、赤色に発光する第四蛍光体７４の少なくとも１種とを含む。第一蛍光体７１、第二蛍光体７２、第三蛍光体７３及び第四蛍光体７４は、互いに異なる組成を有している。第一蛍光体７１、第二蛍光体７２、第三蛍光体７３及び第四蛍光体７４の構成比率を適宜選択することで発光装置１００の発光効率、演色性等の特性を所望の範囲とすることができる。
【００２５】
第一蛍光体７１は、４４０ｎｍ以上４７０ｎｍ以下の範囲に発光ピーク波長を有しＣｌを組成に有しＥｕで賦活されるアルカリ土類リン酸塩を含む青色発光の蛍光体である。第一蛍光体７１は、例えば下記式（１）で示される組成を有することが好ましく、下記式（１’）で示される組成を有することがより好ましい。これにより、以下に説明する第一蛍光体７１の各発光特性を比較的容易に得ることができる。
（Ｃａ，Ｓｒ，Ｂａ）５（ＰＯ４）３（Ｃｌ，Ｂｒ）：Ｅｕ    （１）
Ｃａ５（ＰＯ４）３Ｃｌ：Ｅｕ    （１’）
【００２６】
図４に示すように、第一蛍光体７１は、発光素子１０の発光ピーク波長である４００以上４１０ｎｍ以下の範囲において励起効率が高く、効率よく励起させることができる。第一蛍光体７１の発光ピーク波長は、例えば４４０ｎｍ以上４７０ｎｍ以下の範囲であり、４５０ｎｍ以上４７０ｎｍ以下の範囲にあることが好ましい。このような範囲とすることにより、第一蛍光体７１の発光スペクトルは、発光素子１０の発光スペクトル及び第二蛍光体７２の発光スペクトルとの重複が少なくなる。これにより、発光装置の発光スペクトルを基準光源に近づけることができるので、発光装置１００の演色性をより向上させることができる。
【００２７】
第一蛍光体７１の発光スペクトルにおける半値幅は、例えば２９ｎｍ以上４９ｎｍ以下であり、３４ｎｍ以上４４ｎｍ以下が好ましい。このような半値幅の範囲にすることにより、色純度を向上させて、発光スペクトルを基準光源に近づけることができ、発光装置１００の演色性を向上させることができる。
【００２８】
相関色温度が３０００Ｋ以上４０００Ｋ以下の光を発する発光装置１００の場合、４４０ｎｍ以上４７０ｎｍ以下の範囲における発光強度の最大値が、４００ｎｍ以上４１０ｎｍ以下の発光強度の最大値の０．００１倍〜０．０４倍であることが好ましい。４００ｎｍ以上４７０ｎｍ以下の範囲における発光強度の最大値が上記範囲内のとき、発光装置の発光スペクトルを基準光源により近づけることができるので、演色性をより向上させることができる。
【００２９】
相関色温度が３０００Ｋ以上４０００Ｋ以下の光を発する発光装置１００の場合、蛍光部材５０中の総蛍光体量に対する第一蛍光体７１の含有率は、例えば５質量％以上３０質量％以下であることが好ましく、１０質量％以上２５質量％以下であることがより好ましく、１５質量％以上２５質量％以下であることが更に好ましい。含有比率が上記範囲内のとき、発光装置の発光スペクトルを基準光源により近づけることができるので、演色性をより向上させることができる。
【００３０】
相関色温度が３０００Ｋ以上４０００Ｋ以下の光を発する発光装置１００の場合、第一蛍光体７１の第四蛍光体７３に対する含有比は、例えば０．２倍以上１．２倍以下であることが好ましく、０．３倍以上１倍以下であることがより好ましい。含有比が上記範囲内のとき、発光装置１００の発光スペクトルをより基準光源に近づけることができるので、演色性をより向上させることができる。
【００３１】
第二蛍光体７２は、５００ｎｍ以上５３０ｎｍ以下の範囲に発光ピーク波長を有し、Ｅｕで賦活されるハロゲン含有アルカリ土類ケイ酸塩を含む緑色発光の蛍光体である。第二蛍光体７２は、例えば下記式（２）で示される組成を有することが好ましく、下記式（２’）で示される組成を有することがより好ましい。これにより、以下に説明する第二蛍光体７２の各発光特性を比較的容易に得ることができる。
（Ｃａ,Ｓｒ,Ｂａ）8ＭｇＳｉ4Ｏ16（Ｆ,Ｃｌ、Ｂｒ）2：Ｅｕ    （２）
Ｃａ8ＭｇＳｉ4Ｏ16Ｃｌ2:Ｅｕ    （２’）
【００３２】
図５に示すように、第二蛍光体７２は、発光素子１０の発光ピーク波長である４００以上４１０ｎｍ以下の範囲において励起効率が高く、効率よく励起させることができる。第二蛍光体７２の発光ピーク波長は、例えば５００ｎｍ以上５３０ｎｍ以下の範囲であり、５０５ｎｍ以上５２５ｎｍ以下の範囲にあることが好ましい。このような範囲とすることにより、第二蛍光体７２の発光スペクトルは、第一蛍光体７１の発光スペクトル及び第三蛍光体７３の発光スペクトルとの重複が少なくなる。これにより、発光装置の発光スペクトルを基準光源に近づけることができるので、発光装置１００の演色性をより向上させることができる。
【００３３】
第二蛍光体７２の発光スペクトルにおける半値幅は、例えば５２ｎｍ以上７２ｎｍ以下であり、５７ｎｍ以上６７ｎｍ以下が好ましい。このような半値幅の範囲にすることにより、色純度を向上させて、発光スペクトルを基準光源に近づけることができ、発光装置１００の演色性を向上させることができる。
【００３４】
相関色温度が３０００Ｋ以上４０００Ｋ以下の光を発する発光装置１００の場合、５００ｎｍ以上５３０ｎｍ以下の範囲における発光強度の最大値が、４００ｎｍ以上４１０ｎｍ以下の発光強度の最大値の０．１倍〜０．３倍であることが好ましい。５００ｎｍ以上５３０ｎｍ以下の範囲における発光強度の最大値が上記範囲内のとき、発光装置の発光スペクトルを基準光源により近づけることができるので、演色性をより向上させることができる。
【００３５】
相関色温度が３０００Ｋ以上４０００Ｋ以下の光を発する発光装置１００の場合、蛍光部材５０中の総蛍光体量に対する第二蛍光体７２の含有率は、例えば３０質量％以上５５質量％以下であることが好ましく、３５質量％以上５０質量％以下であることがより好ましく、３８質量％以上４８質量％以下であることが更に好ましい。含有比率が上記範囲内のとき、発光装置の発光スペクトルを基準光源により近づけることができるので、演色性をより向上させることができる。
【００３６】
相関色温度が３０００Ｋ以上４０００Ｋ以下の光を発する発光装置１００の場合、第二蛍光体７２の第四蛍光体７４に対する含有比は、例えば０．８倍以上２．５倍以下であることが好ましく、１倍以上２倍以下であることがより好ましい。含有比が上記範囲内のとき、発光装置１００の発光スペクトルをより基準光源に近づけることができるので、演色性をより向上させることができる。
【００３７】
第三蛍光体７３は、５３０ｎｍ以上６００ｎｍ以下の範囲に発光ピーク波長を有し、Ｃｅで賦活される希土類アルミン酸塩を含む緑色及び又は黄色発光の蛍光体である。第三蛍光体７３は、例えば下記式（３）で示される組成を有することが好ましく、下記式（３’）で示される組成を有することがより好ましい。これにより、以下に説明する第三蛍光体７３の各発光特性を比較的容易に得ることができる。
（Ｙ，Ｌｕ，Ｇｄ）３（Ａｌ，Ｇａ）５Ｏ１２：Ｃｅ    （３）
Ｙ３Ａｌ５Ｏ１２：Ｃｅ    （３’）
【００３８】
図６に示すように、第三蛍光体７２は、発光素子１０の発光ピーク波長である４００以上４１０ｎｍ以下の範囲において励起効率が、４４０ｎｍ以上４７０ｎｍ以下の範囲における励起効率よりも低い。発光装置１００は、４４０ｎｍ以上４７０ｎｍ以下の範囲に発光ピーク波長を有する第一蛍光体を備えるので、第三蛍光体７２は、第一蛍光体に励起された光を効率よく励起させることができる。つまり、発光装置１００が、第一蛍光体及び第三蛍光体を備えることで、第三蛍光体を効率よく励起させることができる。第三蛍光体７３の発光ピーク波長は、例えば５３０ｎｍ以上６００ｎｍ以下の範囲であり、５３０ｎｍ以上５６０ｎｍ以下の範囲にあることが好ましい。このような範囲とすることにより、発光装置１００の発光スペクトルは、第三蛍光体７３の発光スペクトルと、第二蛍光体７２の発光スペクトル及び第四蛍光体７４の発光スペクトルとの重複が少なくなる。これにより、発光装置の発光スペクトルを基準光源に近づけることができるので、発光装置１００の演色性をより向上させることができる。
【００３９】
第三蛍光体７３の発光スペクトルにおける半値幅は、例えば９５ｎｍ以上１１５ｎｍ以下であり、１００ｎｍ以上１１０ｎｍ以下が好ましい。このような半値幅の範囲にすることにより、色純度を向上させて、発光スペクトルを基準光源に近づけることができ、発光装置１００の演色性を更に向上させることができる。
【００４０】
相関色温度が３０００Ｋ以上４０００Ｋ以下の光を発する発光装置１００の場合、蛍光部材５０中の総蛍光体量に対する第三蛍光体７３の含有率は、例えば５質量％以上３５質量％以下であることが好ましく、１０質量％以上３０質量％以下であることがより好ましく、１３質量％以上２５質量％以下であることが更に好ましい。含有比率が上記範囲内のとき、発光装置の発光スペクトルを基準光源により近づけることができるので、演色性をより向上させることができる。
【００４１】
相関色温度が３０００Ｋ以上４０００Ｋ以下の光を発する発光装置１００の場合、第三蛍光体７３の第四蛍光体７４に対する含有比は、例えば０．４倍以上２．５倍以下であることが好ましく、０．６倍以上２倍以下であることがより好ましい。含有比が上記範囲内のとき、発光装置１００の発光スペクトルをより基準光源に近づけることができるので、演色性をより向上させることができる。
【００４２】
第四蛍光体７４は、６００ｎｍ以上６６０ｎｍ以下の範囲に発光ピーク波長を有し、Ｓｒ及びＣａの少なくとも一方とＡｌとを組成に有しＥｕで賦活されるシリコンナイトライドを含む赤色発光の蛍光体である。第四蛍光体７４は、例えば下記式（４）で示される組成を有することが好ましい。これにより、以下に説明する第四蛍光体７４の各発光特性を比較的容易に得ることができる。
（Ｓｒ，Ｃａ）ＡｌＳｉＮ３：Ｅｕ    （４）
【００４３】
第四蛍光体７４が式（４）で示される組成を有する場合、第四蛍光体７４はＳｒ及びＣａからなる群から選択される少なくとも１種を含むが、ＳｒとＣａの両方を含むことが好ましく、ＳｒとＣａの両方を含み、Ｓｒ及びＣａのうちのＳｒ含有率が０．８モル％以上であることがより好ましい。これにより、第四蛍光体７４の発光ピーク波長を所望の範囲とすることができる。
【００４４】
図７に示すように、第四蛍光体７４は、発光素子１０の発光ピーク波長である４００以上４１０ｎｍ以下の範囲において励起効率が高く、効率よく励起させることができる。第四蛍光体７４の発光ピーク波長は、例え６００ｎｍ以上６６０ｎｍ以下の範囲であり、６２０ｎｍ以上６６０ｎｍ以下の範囲にあることが好ましい。このような範囲とすることにより、発光装置１００の発光スペクトルは、第四蛍光体７４の発光スペクトルと、第三蛍光体７３の発光スペクトルとの重複が少なくなる。これにより、発光装置の発光スペクトルを基準光源に近づけることができるので、発光装置１００の演色性をより向上させることができる。
【００４５】
第四蛍光体７４の発光スペクトルにおける半値幅は、例えば８０ｎｍ以上１００ｎｍ以下であり、８５ｎｍ以上９５ｎｍ以下が好ましい。このような半値幅の範囲にすることにより、色純度を向上させて、発光スペクトルを基準光源に近づけることができ、発光装置１００の演色性を更に向上させることができる。
【００４６】
相関色温度が３０００Ｋ以上４０００Ｋ以下の光を発する発光装置１００の場合、６００ｎｍ以上６６０ｎｍ以下の範囲における発光強度の最大値が、４００ｎｍ以上４１０ｎｍ以下の発光強度の最大値の０．１５倍〜０．４倍であることが好ましい。６００ｎｍ以上６６０ｎｍ以下の範囲における発光強度の最大値が上記範囲内のとき、発光装置の発光スペクトルを基準光源により近づけることができるので、演色性をより向上させることができる。
【００４７】
相関色温度が３０００Ｋ以上４０００Ｋ以下の光を発する発光装置１００の場合、蛍光部材５０中の総蛍光体量に対する第四蛍光体７４の含有率は、例えば１５質量％以上４５質量％以下であることが好ましく、２０質量％以上４０質量％以下であることがより好ましく、２５質量％以上３５質量％以下であることが更に好ましい。含有比率が上記範囲内のとき、発光装置の発光スペクトルを基準光源により近づけることができるので、演色性をより向上させることができる。
【００４８】
相関色温度が３０００Ｋ以上４０００Ｋ以下の光を発する発光装置１００の場合、６００ｎｍ〜６６０ｎｍの波長範囲における発光強度の最大値が、４４０ｎｍから４７０の波長範囲における発光強度の最大値の１．５倍〜１０倍であることが好ましく、１．５倍〜６倍であることがより好ましい。発光強度が上記範囲内のとき、発光装置の発光スペクトルを基準光源により近づけることができるので、演色性をより向上させることができる。
【００４９】
相関色温度が３０００Ｋ以上４０００Ｋ以下の光を発する発光装置１００の場合、６００ｎｍから６６０ｎｍの波長範囲における発光強度の最大値が、５００ｎｍから５３０ｎｍの波長範囲における発光強度の最大値の１倍〜２倍であることが好ましい。発光強度が上記範囲内のとき、発光装置の発光スペクトルを基準光源により近づけることができるので、演色性をより向上させることができる。
【００５０】
第一蛍光体７１、第二蛍光体７２、第三蛍光体７３及び第四蛍光体７４のそれぞれの粒径は５μｍ以上５０μｍ以下が好ましく、５μｍ以上４０μｍ以下がより好ましく、５μｍ以上３５μｍ以下がより好ましい。蛍光体の粒径が上記範囲よりも小さいことで、発光装置の製造時に硬化前の蛍光部材をノズルから吐出させて蛍光部材を形成する場合にノズルが詰まることを抑制できる。また、蛍光体の粒径が上記範囲よりも大きいことで、発光素子からの光が蛍光体により散乱されにくくなる。これにより、散乱された光の一部が、発光素子や蛍光体に吸収されることを抑制できるので、発光装置の光取り出し効率が向上する。
【００５１】
尚、本明細書において、粒径とは、電気抵抗法によりコールターマルチサイザーII(コールター社製)を用いて粒径分布を測定した場合の５０％粒子径（体積基準）を示す。電気抵抗法は、分散させた粉体が電極間を通過する際の電気抵抗と粒径との相関性を利用する方法であることから、粒子が強く凝集しており一次粒子にまで分散させることが難しい場合は、凝集した二次粒子の粒径を測定することになる。
【００５２】
蛍光部材５０は、第一蛍光体７１から第４蛍光体７４以外のその他の蛍光体を必要に応じて含んでいてもよい。その他の蛍光体としては、Ｃａ３Ｓｃ２Ｓｉ３Ｏ１２：Ｃｅ、ＣａＳｃ２Ｏ４：Ｃｅ、（Ｌａ，Ｙ）３Ｓｉ６Ｎ１１：Ｃｅ、（Ｃａ，Ｓｒ，Ｂａ）３Ｓｉ６Ｏ９Ｎ４：Ｅｕ、（Ｃａ，Ｓｒ，Ｂａ）３Ｓｉ６Ｏ１２Ｎ２：Ｅｕ、（Ｂａ，Ｓｒ，Ｃａ)Ｓｉ２Ｏ２Ｎ２：Ｅｕ、（Ｃａ，Ｓｒ，Ｂａ）２Ｓｉ５Ｎ８：Ｅｕ、（Ｃａ，Ｓｒ，Ｂａ）Ｓ：Ｅｕ、（Ｂａ，Ｓｒ，Ｃａ）Ｇａ２Ｓ４：Ｅｕ、Ｋ２（Ｓｉ，Ｔｉ，Ｇｅ）Ｆ６：Ｍｎ、（Ｃａ，Ｓｒ，Ｂａ）５（ＰＯ４）３（Ｃｌ，Ｂｒ）：Ｅｕ、Ｃａ５（ＰＯ４）３Ｃｌ：Ｅｕ等を挙げることができる。蛍光部材５０がその他の蛍光体を含む場合、その含有率は本発明に係る発光特性が得られるように適宜調整される。その他の蛍光体の含有率は総蛍光体量に対して、例えば５質量％以下であり、３質量％以下が好ましい。
【００５３】
（樹脂部）
蛍光部材５０を構成する樹脂部としては、熱可塑性樹脂及び熱硬化性樹脂が挙げられる。熱硬化性樹脂として、具体的には、エポキシ樹脂、シリコーン樹脂、エポキシ変性シリコーン樹脂等の変性シリコーン樹脂などを挙げることができる。
【００５４】
（その他成分）
蛍光部材５０は、蛍光体７０及び樹脂に加えてその他の成分を必要に応じて含んでいてもよい。その他の成分としては、シリカ、チタン酸バリウム、酸化チタン、酸化アルミニウム等のフィラー、光安定化剤、着色剤等を挙げることができる。蛍光部材がその他の成分を含む場合、その含有量は特に制限されず、目的等に応じて適宜選択することができる。例えば、その他の成分として、フィラーを含む場合、その含有量は樹脂１００質量部に対して、０．０１から２０質量部とすることができる。
【実施例】
【００５５】
以下、本発明の実施例を具体的に説明するが、本発明はこれらの実施例に限定されるものではない。
【００５６】
発光装置１００の作製に先立ち、以下に示す第一蛍光体７１から第四蛍光体７４をそれぞれ準備した。
第一蛍光体７１として、Ｃａ５（ＰＯ４）３Ｃｌ：Ｅｕで示される組成を有し、発光ピーク波長を４６０ｎｍ付近に有する蛍光体（以下、「ＣＣＡ」ともいう。）を準備した。
第二蛍光体７２として、Ｃａ8ＭｇＳｉ4Ｏ16Ｃｌ2:Ｅｕで示される組成を有し、発光ピーク波長を５１５ｎｍ付近に有する蛍光体（以下、「クロロシリケート」ともいう。）を準備した。
第三蛍光体７３として、Ｙ３Ａｌ５Ｏ１２：Ｃｅで示される組成を有し、発光ピーク波長を５４４ｎｍ付近に有する蛍光体（以下、「ＹＡＧ」ともいう。）を準備した。
第四蛍光体７４として、（Ｓｒ，Ｃａ）ＡｌＳｉＮ３：Ｅｕで示される組成を有し、発光ピーク波長を６３５ｎｍ付近に有する蛍光体（以下、「ＳＣＡＳＮ」ともいう。）を準備した。
【００５７】
発光素子１０として、発光ピーク波長が４０５ｎｍ付近であるＬＥＤを準備した。
【００５８】
（実施例１）
発光装置の作製
発光ピーク波長が４０５ｎｍ付近のＬＥＤである発光素子１０と、第一蛍光体７１（ＣＣＡ）、第二蛍光体７２（クロロシリケート）、第三蛍光体７３（ＹＡＧ）及び第四蛍光体７４（ＳＣＡＳＮ）を組合せて、実施例１の発光装置を作製した。実施例１の発光装置は、図３に示すように、発光素子１０を２つ備えている。尚、２つの発光素子は共に４０５ｎｍ付近のＬＥＤである。
【００５９】
実施例１の発光装置は、総蛍光体量に対する第一蛍光体７１の含有率は１５．３質量％である。総蛍光体量に対する第二蛍光体７２の含有率は４２．１質量％である。総蛍光体量に対する第三蛍光体７３の含有率は１３．０質量％である。総蛍光体量に対する第四蛍光体７４の含有率は２９．６質量％である。相関色温度が３５００Ｋ付近になるように配合した蛍光体７０をシリコーン樹脂に添加し、混合分散した後、更に脱泡することにより蛍光体含有樹脂組成物を得た。この蛍光体含有樹脂組成物を発光素子１０の上に注入、充填し、さらに加熱することで樹脂組成物を硬化させた。このような工程により実施例１の発光装置を作製した。
【００６０】
（比較例１）
蛍光体７０として、第一蛍光体７１（ＣＣＡ）を使用することなく、第二蛍光体７２（クロロシリケート）と、第三蛍光体７３（ＹＡＧ）と、第四蛍光体７４（ＳＣＡＳＮ）とを組み合わせて用いたこと以外は実施例１と同様にして比較例１の発光装置を作製した。
【００６１】
比較例１の発光装置は蛍光体量に対する第二蛍光体７２の含有率は４８．３質量％である。総蛍光体量に対する第三蛍光体７３の含有率は２２．３質量％である。総蛍光体量に対する第四蛍光体７４の含有率は２９．４質量％である。相関色温度が３５００Ｋ付近になるように配合している。
【００６２】
図８及び図９に示すように、実施例１の発光装置は、第一蛍光体を有することで４４０ｎｍ以上４７０ｎｍ以下の範囲において発光スペクトルを基準光源のスペクトルに近づけることができる。これにより、実施例１の発光装置は、優れた演色性を達成することが可能となる。
【００６３】
第一蛍光体７１を含まない比較例１の発光装置のＲ１２は６であったが、第一蛍光体７１を含む実施例１の発光装置のＲ１２は５６であった。第一蛍光体７１を含むことでＲ１２の数値が上がっており発光装置の演色性が向上した。
【００６４】
また、実施例１の発光装置の第三蛍光体７３は、第一蛍光体７１によって励起された光も励起する。このため、第三蛍光体７３の発光ピーク波長である５４４ｎｍ付近において、実施例１の発光装置は比較例１の発光装置よりも発光強度が高くなった。発光装置が第一蛍光体及び第三蛍光体を有することで、発光スペクトルを基準光源のスペクトルに近づけることができので、実施例１の発光装置は、優れた演色性を達成することが可能となる。
【産業上の利用可能性】
【００６５】
本開示の発光装置は、発光ダイオードを励起光源とする発光特性に優れた照明器具、ＬＥＤディスプレイ、カメラのフラッシュライト、液晶バックライト光源などに利用することができる。特に、高度な演色性と、菌の増殖抑制が求められる医療用の照明や、食品用の照明等に好適に利用することができる。
【符号の説明】
【００６６】
１００  発光装置
１０  発光素子
２０  第一リード
３０  第二リード
４２  支持部材
５０  蛍光部材
５１  樹脂部
７０  蛍光体
７１  第一蛍光体
７２  第二蛍光体
７３  第三蛍光体
７４  第四蛍光体
【図１】
2019062145.tif 000003
【図２】
2019062145.tif 000004
【図３】
2019062145.tif 000005
【図４】
2019062145.tif 000006
【図５】
2019062145.tif 000007
【図６】
2019062145.tif 000008
【図７】
2019062145.tif 000009
【図８】
2019062145.tif 000010
【図９】
2019062145.tif 000011